(57)【特許請求の範囲】
【請求項１】
少なくとも２つの層を含む共押出多層フィルムであって、
シーラント層であって、
（Ａ）０．８６５ｇ／ｃｃ〜０．９３０ｇ／ｃｃの密度および０．５ｇ／１０分〜２５ｇ／１０分のメルトインデックスを有する、第１のエチレン系ポリマー、
（Ｂ）１００℃以下の融点を有する、不飽和一級脂肪酸アミド、
（Ｃ）１００℃超の融点、および２００℃超の分解温度を有する二塩基性脂肪酸、を含む、シーラント層と、
前記シーラント層に接触している第２の層であって、前記第２の層が、第２のエチレン系ポリマーを含む、第２の層と、を含む、共押出多層フィルム。
【請求項２】
前記不飽和一級脂肪酸アミドが、エルカ酸アミド、オレアミド、およびそれらの組み合わせからなる群から選択される、請求項１に記載の共押出多層フィルム。
【請求項３】
前記二塩基性脂肪酸が、コハク酸、ヘキサン二酸、オクタン二酸、デカン二酸、ドデカン二酸、およびそれらの組み合わせからなる群から選択される、請求項１または２に記載の共押出多層フィルム。
【請求項４】
前記第１のエチレン系ポリマーが、エチレンホモポリマー、エチレン／α−オレフィンコポリマー、およびそれらの組み合わせからなる群から選択される、請求項１〜３のいずれかに記載の共押出多層フィルム。
【請求項５】
前記シーラント層が、１００℃超の融点を有する飽和一級脂肪酸アミドをさらに含む、請求項１〜４のいずれかに記載の共押出多層フィルム。
【請求項６】
前記シーラント層が、前記シーラント層の総重量に基づいて、０．０１重量％〜５．０重量％の、前記不飽和一級脂肪酸アミドと前記二塩基性脂肪酸との組み合わせた量を含む、請求項１〜５のいずれかに記載の共押出多層フィルム。
【請求項７】
請求項１〜６のいずれかに記載の共押出多層フィルムを含む、積層体。
【請求項８】
（Ａ）０．８６５ｇ／ｃｃ〜０．９３０ｇ／ｃｃの密度および０．５ｇ／１０分〜２５ｇ／１０分のメルトインデックスを有する、第１のエチレン系ポリマー、
（Ｂ）１００℃以下の融点を有する、不飽和一級脂肪酸アミド、
（Ｃ）１００℃超の融点、および２００℃超の分解温度を有する二塩基性脂肪酸、を含むシーラント層を含む第１のフィルムと、
第２のフィルムであって、前記第１のフィルムが、前記第２のフィルムに積層されている、第２のフィルムと、を含む、積層体。
【請求項９】
前記不飽和一級脂肪酸アミドが、エルカ酸アミド、オレアミド、およびそれらの組み合わせからなる群から選択される、請求項８に記載の積層体。
【請求項１０】
前記二塩基性脂肪酸が、コハク酸、ヘキサン二酸、オクタン二酸、デカン二酸、ドデカン二酸、およびそれらの組み合わせからなる群から選択される、請求項８または９に記載の積層体。
【請求項１１】
前記第１のエチレン系ポリマーが、エチレンホモポリマー、エチレン／α−オレフィンコポリマー、およびそれらの組み合わせからなる群から選択される、請求項８〜１０のいずれかに記載の積層体。
【請求項１２】
前記シーラント層が、１００℃超の融点を有する飽和一級脂肪酸アミドをさらに含む、請求項８〜１１のいずれかに記載の積層体。
【請求項１３】
前記シーラント層が、０．０１〜０．３０の積層体摩擦係数（ＣＯＦ）を有する、請求項８〜１２のいずれかに記載の積層体。
【請求項１４】
前記第２のフィルムが、第２のエチレン系ポリマー、プロピレン系ポリマー、ポリアミド、ポリエステル、エチレンビニルアルコールコポリマー、ポリエチレンテレフタレート、エチレンビニルアクリレートコポリマー、エチレンメチルアクリレートコポリマー、エチレンエチルアクリレートコポリマー、エチレンブチルアクリレートコポリマー、エチレンアクリル酸コポリマー、エチレンメタクリル酸コポリマー、エチレンアクリル酸のイオノマー、メタクリル酸のイオノマー、無水マレイン酸グラフト化エチレン系ポリマー、ポリスチレン、金属箔、およびそれらの組み合わせからなる群から選択される成分を含む、基材層を含む、請求項８〜１３のいずれかに記載の積層体。
【請求項１５】
第３のフィルムをさらに含み、前記第３のフィルムが、前記第２のフィルムに積層されている、請求項８〜１４のいずれかに記載の積層体。
【発明の詳細な説明】
【背景技術】
【０００１】
本開示は、スリップ剤を含むエチレン系組成物を含有するシーラント層を有する、多層フィルムおよび積層体に関する。
【０００２】
エチレン系ポリマーから形成されたフィルム層は、例えば、食品包装および特殊包装を含む多様な用途の多層フィルムに使用されている。エチレン系ポリマーの外側フィルム層は、製造ラインまたは包装ラインなどで、フィルムを効率的に処理するために、低い摩擦係数（ＣＯＦ）（例えば０．３０未満）を必要とする。低ＣＯＦを達成するために、典型的には、シーラント層であり得るエチレン系ポリマー外層にスリップ剤が添加されている。従来のスリップ剤には、フィルムの表面に移行することによりフィルムのＣＯＦを低下させることが知られている、エルカ酸アミドおよびオレアミドなどの不飽和脂肪酸アミドが含まれている。しかしながら、時間、高温、高圧、および様々な変換プロセスなどの異なる環境条件下で、従来の移行性スリップ剤を使用して一貫した低ＣＯＦを維持することは困難である。シリコーンなどの非移行性スリップ剤もエチレン系ポリマー外層に添加されているが、低ＣＯＦ（例えば０．３０未満）を達成するには効果が低いことが知られている。加えて、非移行性スリップ剤は、移行性スリップ剤よりも高価である。
【０００３】
当該技術分野は、非移行性スリップ剤を含まずに、低ＣＯＦ（例えば、０．３０未満）を呈するエチレン系ポリマー層を含むフィルムの必要性を認識している。当該技術分野はまた、非移行性スリップ剤を含まずに、低ＣＯＦ（例えば、０．３０未満）を呈するエチレン系ポリマー層を含む積層体の必要性も認識している。
【発明の概要】
【０００４】
本開示は、共押出多層フィルムを提供する。共押出多層フィルムは、シーラント層、およびシーラント層に接触している第２の層を含む、少なくとも２つの層を含有する。シーラント層は、（Ａ）０．８６５ｇ／ｃｃ〜０．９３０ｇ／ｃｃの密度、および０．５ｇ／１０分〜２５ｇ／１０分のメルトインデックスを有する第１のエチレン系ポリマーと、（Ｂ）１００℃以下の融点を有する不飽和一級脂肪酸アミドと、（Ｃ）１００℃超の融点、および２００℃超の分解温度を有する二塩基性脂肪酸と、を含有する。第２の層は、第２のエチレン系ポリマーを含有する。
【０００５】
本開示はまた、積層体も提供する。積層体は、第１のフィルムと第２のフィルムとを含み、第１のフィルムが第２のフィルムに積層されている。第１のフィルムは、（Ａ）０．８６５ｇ／ｃｃ〜０．９３０ｇ／ｃｃの密度、および０．５ｇ／１０分〜２５ｇ／１０分のメルトインデックスを有する第１のエチレン系ポリマーと、（Ｂ）１００℃以下の融点を有する不飽和一級脂肪酸アミドと、（Ｃ）１００℃超の融点、および２００℃超の分解温度を有する二塩基性脂肪酸と、を含有する、シーラント層を含む。
【０００６】
定義
元素周期表へのいずれの参照も、ＣＲＣ  Ｐｒｅｓｓ，Ｉｎｃ．，１９９０−１９９１によって出版されたものへの参照である。この周期表における元素の族への参照は、族の番号付けの新しい表記法による。
【０００７】
米国特許慣行の目的のため、いかなる参照される特許、特許出願、または刊行物の内容も、特に定義の開示（本開示に具体的に提供されるいかなる定義とも矛盾しない程度において）および当該技術分野の一般知識に関して、それらの全体が参照により組み込まれる（またはその同等の米国版に相当するものが、参照によりそのように組み込まれる）。
【０００８】
本明細書に開示されている数値範囲は、下限値および上限値を含む、下限値から上限値の全ての値を含む。明確な数値（例えば、１もしくは２、または３〜５、または６、または７）を含む範囲については、任意の２つの明確な数値間の任意の部分範囲が含まれる（例えば、１〜２、２〜６、５〜７、３〜７、５〜６など）。
【０００９】
反対の記載、文脈から暗黙のうちに、またはこの技術分野において慣習的にそうでないと述べられていない限り、全ての部およびパーセントは重量に基づいており、全てのテスト方法は本開示の出願日現在のものである。
【００１０】
本明細書に記載される「アルキル」（または「アルキル部分」）という用語は、脂肪族炭化水素から１つの水素原子を取り除くことによって、脂肪族炭化水素から誘導される有機ラジカルを指す。アルキル部分は、直鎖状、分岐状、環状、またはそれらの組み合わせであってもよい。
【００１１】
本明細書で使用される「ブレンド」または「ポリマーブレンド」という用語は、２種以上のポリマーのブレンドである。このようなブレンドは、相溶性であっても、そうでなくてもよい（分子レベルで相分離していない）。このようなブレンドは、相分離していても、していなくてもよい。このようなブレンドは、透過電子分光法、光散乱、Ｘ線散乱、および当該技術分野において既知の他の方法から決定される、１つ以上のドメイン構成を含有していても、していなくてもよい。
【００１２】
「組成物」という用語は、組成物を構成する材料の混合物、ならびに組成物の材料から形成された反応生成物および分解生成物を指す。
【００１３】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、それが具体的に開示されているかどうかに関わらず、任意の追加の成分、工程、または手順の存在を除外することを意図しない。いかなる疑義も回避するために、「含む（ｃｏｍｐｒｉｓｉｎｇ）」という用語の使用を通して請求される全ての構成要素は、特段の記述がない限り、ポリマーであるか、ポリマーでないかに関わらず、任意の追加の添加剤、補助剤、または化合物を含んでもよい。その一方、「から本質的になる（ｃｏｎｓｉｓｔｉｎｇ  ｅｓｓｅｎｔｉａｌｌｙ  ｏｆ）」という用語は、操作性に必須ではないものを除き、いかなる後続の列挙の範囲から他の任意の構成要素、ステップ、または手順を考慮しない。「からなる（ｃｏｎｓｉｓｔｉｎｇ  ｏｆ）」という用語は、具体的に描写または列挙されていない任意の構成要素、ステップ、または手順を考慮しない。「または（ｏｒ）」という用語は、特段の記述がない限り、列挙されたメンバーを個別におよび任意の組み合わせを指す。単数形の使用には、複数形の使用が含まれ、またその逆も含まれる。
【００１４】
「エチレン系ポリマー」は、（重合性モノマーの総量に基づいて）５０重量パーセント超の重合エチレンモノマーを含み、任意選択により、少なくとも１つのコモノマーを含み得るポリマーである。エチレン系ポリマーは、エチレンホモポリマー、およびエチレンコポリマー（エチレンおよび１つ以上のコモノマーに由来する単位を意味する）を含む。「エチレン系ポリマー」および「ポリエチレン」という用語は、同義に使用され得る。エチレン系ポリマー（ポリエチレン）の非限定的な例としては、低密度ポリエチレン（ＬＤＰＥ）および直鎖状ポリエチレンが挙げられる。直鎖状ポリエチレンの非限定的な例としては、直鎖状低密度ポリエチレン（ＬＬＤＰＥ）、超低密度ポリエチレン（ＵＬＤＰＥ）、極低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られる）、シングルサイト触媒直鎖状低密度ポリエチレン（ｍ−ＬＬＤＰＥ）、実質的に直鎖状または直鎖状のプラストマー／エラストマー、および高密度ポリエチレン（ＨＤＰＥ）が挙げられる。一般に、ポリエチレンは、チーグラーナッタ触媒などの不均一触媒系、４族遷移金属およびメタロセン、非メタロセン金属中心、ヘテロアリール、ヘテロ原子アリールオキシエーテル、ホスフィンイミンなどの配位子構造を含む均一触媒系を使用して、気相流動床反応器、液相スラリープロセス反応器、または液相溶液プロセス反応器で生成され得る。不均一触媒および／または均一触媒の組み合わせもまた、単一反応器または二重反応器構成のいずれにおいても使用され得る。一実施形態では、エチレン系ポリマーは、重合した芳香族コモノマーを含有しない。
【００１５】
「エチレンプラストマー／エラストマー」は、エチレン由来の単位および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位を含む均一短鎖分岐分布を含有する実質的に直鎖、または直鎖のエチレン／α−オレフィンコポリマーである。エチレンプラストマー／エラストマーは、０．８７０ｇ／ｃｃ、または０．８８０ｇ／ｃｃ、または０．８９０ｇ／ｃｃ〜０．９００ｇ／ｃｃ、または０．９０２ｇ／ｃｃ、または０．９０４ｇ／ｃｃ、または０．９０９ｇ、または０．９１０ｇ／ｃｃ、または０．９１７ｇ／ｃｃの密度を有する。エチレンプラストマー／エラストマーの非限定的な例としては、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）プラストマー（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、およびＬｕｃｅｎｅ（商標）（ＬＧ  Ｃｈｅｍ  Ｌｔｄ．から入手可能）が挙げられる。
【００１６】
「脂肪酸」は、炭化水素鎖および末端カルボキシル基を有する、カルボン酸である。脂肪酸は、２つ以上のカルボキシル基を含有し得る（例えば、２つのカルボキシル基を含有する脂肪族ジカルボン酸）。
【００１７】
「高密度ポリエチレン」（もしくは「ＨＤＰＥ」）は、エチレンホモポリマーまたは少なくとも１つのＣ４〜Ｃ１０α−オレフィンコモノマー、もしくはＣ４〜Ｃ８α−オレフィンコモノマーおよび０．９４ｇ／ｃｃ、または０．９４５ｇ／ｃｃ、または０．９５ｇ／ｃｃ、または０．９５５ｇ／ｃｃ〜０．９６ｇ／ｃｃ、または０．９７ｇ／ｃｃ、または０．９８ｇ／ｃｃ超の密度を有するエチレン／α−オレフィンコポリマーである。ＨＤＰＥは、単峰性コポリマーまたは多峰性コポリマーであり得る。「単峰性エチレンコポリマー」は、分子量分布を示すゲル浸透クロマトグラフィー（ＧＰＣ）において１つの明確なピークを有するエチレン／Ｃ４〜Ｃ１０α−オレフィンコポリマーである。「多峰性エチレンコポリマー」は、分子量分布を示すＧＰＣ中に少なくとも２つの異なるピークを有するエチレン／Ｃ４〜Ｃ１０α−オレフィンコポリマーである。多峰性は、２つのピークを有するコポリマー（二峰性）ならびに３つ以上のピークを有するコポリマーを含む。ＨＤＰＥの非限定的な例は、ＤＯＷ（商標）高密度ポリエチレン（ＨＤＰＥ）樹脂（Ｔｈｅ  Ｄｏｗ  Ｃｈｅｍｉｃａｌ  Ｃｏｍｐａｎｙから入手可能）、ＥＬＩＴＥ（商標）強化ポリエチレン樹脂（Ｔｈｅ  Ｄｏｗ  Ｃｈｅｍｉｃａｌ  Ｃｏｍｐａｎｙから入手可能）、ＣＯＮＴＩＮＵＵＭ（商標）二峰性ポリエチレン樹脂（Ｔｈｅ  Ｄｏｗ  Ｃｈｅｍｉｃａｌ  Ｃｏｍｐａｎｙから入手可能）、ＬＵＰＯＬＥＮ（商標）（Ｌｙｏｎｄｅｌｌ  Ｂａｓｅｌｌから入手可能）、ならびにＢｏｒｅａｌｉｓ、Ｉｎｅｏｓ、およびＥｘｘｏｎＭｏｂｉｌからのＨＤＰＥ製品を含む。
【００１８】
「炭化水素」は、水素および炭素原子のみを含有する化合物である。炭化水素は、（ｉ）分岐状または非分岐状、（ｉｉ）飽和または不飽和、（ｉｉｉ）環状または非環状、および（ｉｖ）（ｉ）〜（ｉｉｉ）の任意の組み合わせであり得る。炭化水素の非限定的な例としては、アルカン、アルケン、およびアルキンが挙げられる。
【００１９】
「インターポリマー」は、少なくとも２つの異なるモノマーの重合によって調製されるポリマーである。この総称は、２種の異なるモノマーから調製されるポリマーを指すために通常用いられるコポリマー、および３種以上の異なる種類のモノマーから調製されるポリマー、例えばターポリマー、テトラポリマー等を含む。
【００２０】
「低密度ポリエチレン」（または「ＬＤＰＥ」）は、エチレンホモポリマー、または０．９１５ｇ／ｃｃ〜０．９４０ｇ／ｃｃの密度を有し、かつ広いＭＷＤを有する長鎖分岐を含有する少なくとも１つのＣ３〜Ｃ１０α−オレフィン、好ましくはＣ３〜Ｃ４を含むエチレン／α−オレフィンコポリマーからなる。ＬＤＰＥは、通常、高圧フリーラジカル重合（フリーラジカル開始剤を有する管状反応器またはオートクレーブ）によって生産される。ＬＤＰＥの非限定的な例としては、ＭａｒＦｌｅｘ（商標）（Ｃｈｅｖｒｏｎ  Ｐｈｉｌｌｉｐｓ）、ＬＵＰＯＬＥＮ（商標）（Ｌｙｏｎｄｅｌｌ  Ｂａｓｅｌｌ）、ならびにＢｏｒｅａｌｉｓ、Ｉｎｅｏｓ、ＥｘｘｏｎＭｏｂｉｌなどからのＬＤＰＥ製品が挙げられる。
【００２１】
「直鎖状低密度ポリエチレン」（または「ＬＬＤＰＥ」）は、エチレンから誘導される単位、および少なくとも１つのＣ３〜Ｃ１０α−オレフィンコモノマーまたは少なくとも１つのＣ４〜Ｃ８α−オレフィンコモノマー、または少なくとも１つのＣ６〜Ｃ８α−オレフィンコモノマーから誘導される単位を含む、不均一短鎖分岐分布を含有する、直鎖状エチレン／α−オレフィンコポリマーである。ＬＬＤＰＥは、従来のＬＤＰＥとは対照的に、たとえあったとしても少しの長鎖分岐を特徴とする。ＬＬＤＰＥは、０．９１０ｇ／ｃｃ、または０．９１５ｇ／ｃｃ、または０．９２０ｇ／ｃｃ、または０．９２５ｇ／ｃｃ〜０．９３０ｇ／ｃｃ、または０．９３５ｇ／ｃｃ、または０．９４０ｇ／ｃｃの密度を有する。ＬＬＤＰＥの非限定的な例としては、ＴＵＦＬＩＮ（商標）直鎖状低密度ポリエチレン樹脂（Ｔｈｅ  Ｄｏｗ  Ｃｈｅｍｉｃａｌ  Ｃｏｍｐａｎｙから入手可能）、ＤＯＷＬＥＸ（商標）ポリエチレン樹脂（Ｔｈｅ  Ｄｏｗ  Ｃｈｅｍｉｃａｌ  Ｃｏｍｐａｎｙから入手可能）、およびＭＡＲＬＥＸ（商標）ポリエチレン（Ｃｈｅｖｒｏｎ  Ｐｈｉｌｌｉｐｓから入手可能）が挙げられる。
【００２２】
「多成分エチレン系コポリマー」（または「ＥＰＥ」）は、エチレン由来の単位と、特許参考文献ＵＳＰ６，１１１，０２３、ＵＳＰ５，６７７，３８３、およびＵＳＰ６，９８４，６９５に記載されているような少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位とを含む。ＥＰＥ樹脂は、０．９０５ｇ／ｃｃ、または０．９０８ｇ／ｃｃ、または０．９１２ｇ／ｃｃ、または０．９２０ｇ／ｃｃ〜０．９２６ｇ／ｃｃ、または０．９２９ｇ／ｃｃ、または０．９４０ｇ／ｃｃ、または０．９６２ｇ／ｃｃの密度を有する。ＥＰＥ樹脂の非限定的な例には、ＥＬＩＴＥ（商標）強化ポリエチレン（Ｔｈｅ  Ｄｏｗ  Ｃｈｅｍｉｃａｌ  Ｃｏｍｐａｎｙから入手可能）、ＥＬＩＴＥ  ＡＴ（商標）先端技術樹脂（Ｔｈｅ  Ｄｏｗ  Ｃｈｅｍｉｃａｌ  Ｃｏｍｐａｎｙから入手可能）、ＳＵＲＰＡＳＳ（商標）ポリエチレン（ＰＥ）樹脂（Ｎｏｖａ  Ｃｈｅｍｉｃａｌｓから入手可能）、およびＳＭＡＲＴ（商標）（ＳＫ  Ｃｈｅｍｉｃａｌｓ  Ｃｏ．から入手可能）が挙げられる。
【００２３】
「オレフィン系ポリマー」または「ポリオレフィン」は、（重合可能モノマーの総量に基づいて）５０重量パーセント超の重合オレフィンモノマーを含有するポリマーであり、任意選択で、少なくとも１つのコモノマーを含み得る。オレフィン系ポリマーの非限定的な例としては、エチレン系ポリマーおよびプロピレン系ポリマーが挙げられる。
【００２４】
「ポリマー」は、同一の種類または異なる種類であるかに関わらず、重合形態でポリマーを構成する複数のおよび／または繰り返しの「単位」または「ｍｅｒ単位」を提供するモノマーを重合することによって製造される化合物である。したがって、一般的な用語ポリマーは、通常１種類のみのモノマーから調製されるポリマーを指すのに用いられる、用語ホモポリマー、および通常少なくとも２種類のモノマーから調製されるポリマーを指すのに用いられる、用語コポリマーを包含する。また、例えばランダム、ブロック等の全ての形態のコポリマーも包含する。「エチレン／α−オレフィンポリマー」および「プロピレン／α−オレフィンポリマー」という用語は、それぞれ重合エチレンまたはプロピレンと、１つ以上の追加の重合性α−オレフィンモノマーとから調製される、上に説明するコポリマーを示す。ポリマーはしばしば、１つ以上の特定のモノマー「から作製される」、特定のモノマーもしくはモノマーの種類「に基づく」、または特定のモノマー含有量「を含有する」等として称されるものの、この文脈において、「モノマー」という用語は、非重合種ではなく、特定のモノマーの重合レムナントを指していることが理解されることに留意されたい。一般的に、本明細書におけるポリマーは、対応するモノマーの重合形態である「単位」に基づいていると称される。
【００２５】
「プロピレン系ポリマー」は、（重合可能モノマーの総量に基づいて）５０重量パーセント超の重合プロピレンモノマーを含有するポリマーであり、任意選択で、少なくとも１つのコモノマーを含み得る。
【００２６】
「シングルサイト触媒された直鎖低密度ポリエチレン」（または「ｍ−ＬＬＤＰＥ」）は、エチレンから誘導された単位および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマーから誘導される単位を含む不均一短鎖分岐分布を含有する直鎖エチレン／α−オレフィンコポリマー類である。ｍ−ＬＬＤＰＥは、０．９１３ｇ／ｃｃ、または０．９１８ｇ／ｃｃ、または０．９２０ｇ／ｃｃから、０．９２５ｇ／ｃｃ、または０．９４０ｇ／ｃｃまでの密度を有する。ｍ−ＬＬＤＰＥの非限定的な例としては、ＥＸＣＥＥＤ（商標）メタロセンＰＥ（ＥｘｘｏｎＭｏｂｉｌ  Ｃｈｅｍｉｃａｌから入手可能）、ＬＵＦＬＥＸＥＮ（商標）ｍ−ＬＬＤＰＥ（Ｌｙｏｎｄｅｌｌ  Ｂａｓｅｌｌから入手可能）、およびＥＬＴＥＸ（商標）ＰＦ  ｍ−ＬＬＤＰＥ（Ｉｎｅｏｓ  Ｏｌｅｆｉｎｓ＆Ｐｏｌｙｍｅｒｓから入手可能）が挙げられる。
【００２７】
「超低密度ポリエチレン」（または「ＵＬＤＰＥ」）および「極低密度ポリエチレン」（または「ＶＬＤＰＥ」）は各々、エチレン由来の単位、および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位を含む、不均一短鎖分岐分布を含有する、直鎖エチレン／α−オレフィンコポリマーである。ＵＬＤＰＥおよびＶＬＤＰＥは各々、０．８８５ｇ／ｃｃ、または０．９０ｇ／ｃｃ〜０．９１５ｇ／ｃｃの密度を有する。ＵＬＤＰＥおよびＶＬＤＰＥの非限定的な例としては、ＡＴＴＡＮＥ（商標）ＵＬＤＰＥ樹脂（Ｔｈｅ  Ｄｏｗ  Ｃｈｅｍｉｃａｌ  Ｃｏｍｐａｎｙから入手可能）およびＦＬＥＸＯＭＥＲ（商標）ＶＬＤＰＥ樹脂（Ｔｈｅ  Ｄｏｗ  Ｃｈｅｍｉｃａｌ  Ｃｏｍｐａｎｙから入手可能）が挙げられる。
【００２８】
試験方法
摩擦係数（ＣＯＦ）は、ＡＳＴＭ  Ｄ１８９４に従って測定される。ＣＯＦは、Ｇｕａｎｇｚｈｏｕ  Ｂｉａｏｊｉ  Ｐａｃｋａｇｉｎｇ  Ｉｎｓｔｒｕｍｅｎｔ  Ｃｏ．Ｌｔｄ．からのＧＭ−１  ＣＯＦ試験機に固定された、ＤＯＷＬＥＸ（商標）２０４５Ｇおよび１０００ｐｐｍのエルカ酸アミドを含有する基材フィルムを使用する、フィルム間動的ＣＯＦとして測定される。ＣＯＦは、室温（２５℃）および３５％の相対湿度で測定される。ＣＯＦは、機械方向に１分あたり１００ミリメートルのスライド速度で、測定される。「積層前ＣＯＦ」は、積層されていないフィルム試料で測定される。「積層体ＣＯＦ」は、６０℃で６０時間硬化させた後の積層構造体で測定される。
【００２９】
「分解温度」とは、二塩基性脂肪酸が化学的に分解される（すなわち、１つ以上の化学結合が切れる）温度である。分解温度は、ＴＧＡ  Ｑ５００機器のカルーセルに導入する前に、２０ｍｇの試料を白金皿に入れて測定する。試料を、窒素／空気雰囲気中で１０℃／分の速度で室温（２５℃）〜７００℃に加熱する。ＴＡソフトウェアが、分解温度を報告する。
【００３０】
密度は、ＡＳＴＭ  Ｄ７９２、方法Ｂに従って測定される。結果は、１立方センチメートルあたりのグラム（ｇ／ｃｃ）で記録される。
【００３１】
ＡＳＴＭ  Ｄ−１２３８−０４（１９０℃／２．１６ｋｇ）を使用して、ｇ／１０分単位のメルトインデックス（ＭＩ）（Ｉ２）が測定される。
【００３２】
示差走査熱量測定（ＤＳＣ）
示差走査熱量測定（ＤＳＣ）を使用して、広範囲の温度にわたるポリマーの溶融、結晶化、およびガラス転移挙動を測定することができる。例えば、ＲＣＳ（冷蔵冷却システム）およびオートサンプラを備えたＴＡ  Ｉｎｓｔｒｕｍｅｎｔｓ  Ｑ１０００  ＤＳＣを使用し、この分析を行う。試験中、５０ｍｌ／分の窒素パージガス流を使用する。各試料を約１９０℃で薄フィルムに溶融圧縮し、次いで、溶融試料を室温（２５℃）まで空冷する。３〜１０ｍｇ、直径６ｍｍの試験片を、冷却したポリマーから抽出し、秤量し、軽量アルミニウムパン（５０ｍｇ）内に置き、圧着して閉じる。次いで、その熱的特性を決定するために分析を行う。
【００３３】
試料の熱挙動は、試料温度に上下の勾配を付けて熱流量対温度プロファイルを作成することによって決定する。熱履歴を除去するために、まず、試料を１８０℃まで急速に加熱し、３分間等温保持した。次に、試料を１０℃／分の冷却速度で−８０℃まで冷却し、−８０℃で３分間等温保持する。次いで、試料を１０℃／分の加熱速度で１８０℃まで加熱した（これは「第２の加熱」勾配である）。冷却曲線および第２の加熱曲線を記録する。決定した値は、外挿された融解開始Ｔｍおよび外挿された結晶化開始Ｔｃである。融解熱（Ｈｆ）（１グラムあたりのジュール単位）、以下の等式：結晶化度％＝（（Ｈｆ）／２９２Ｊ／ｇ）×１００を使用して計算されたポリエチレン試料の結晶化度％、および以下の等式：結晶化度％＝（（Ｈｆ）／２９２Ｊ／ｇ）×１００を使用して計算されたポリエチレン試料の結晶化度％。融解熱（Ｈｆ）およびピーク融解温度は、第２の熱曲線から報告する。ピーク結晶化温度は、冷却曲線から決定する。
【００３４】
まず、融解転移の開始と終了との間にベースラインを引くことによって、ＤＳＣ加熱曲線から融点Ｔｍを決定する。次いで、融解ピークの低温側のデータに接線を引く。この線がベースラインと交差する場所が、外挿された融解開始（Ｔｍ）である。これは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７７−２７８（Ｅｄｉｔｈ  Ａ．Ｔｕｒｉ  ｅｄ．，２ｄ  ｅｄ．１９９７）に記載のように、試料の半分で液体熱容量が増加したＤＳＣ加熱曲線から決定する。
【発明を実施するための形態】
【００３５】
本開示は、共押出多層フィルムを提供する。共押出多層フィルムは、シーラント層、およびシーラント層に接触している第２の層を含む、少なくとも２つの層を有する。シーラント層は、（Ａ）０．８６５ｇ／ｃｃ〜０．９３０ｇ／ｃｃの密度、および０．５ｇ／１０分〜２５ｇ／１０分のメルトインデックスを有する第１のエチレン系ポリマーと、（Ｂ）１００℃以下の融点を有する不飽和一級脂肪酸アミドと、（Ｃ）１００℃超の融点、および２００℃超の分解温度を有する二塩基性脂肪酸と、を含有する。第２の層は、第２のエチレン系ポリマーを含有する。
【００３６】
多層フィルムは、２つの層、または３つ以上の層を含有する。例えば、多層フィルムは、２、３、４、５、６、７、８、９、１０、１１、またはそれ以上の層を有し得る。一実施形態では、多層フィルムは、２つの層のみ、または３つの層のみを含有する。
【００３７】
１．シーラント層
共押出多層フィルムは、シーラント層を含有する。シーラント層は、（Ａ）０．８６５ｇ／ｃｃ〜０．９３０ｇ／ｃｃの密度、および０．５ｇ／１０分〜２５ｇ／１０分のメルトインデックスを有する第１のエチレン系ポリマーと、（Ｂ）１００℃以下の融点を有する不飽和一級脂肪酸アミドと、（Ｃ）１００℃超の融点、および２００℃超の分解温度を有する二塩基性脂肪酸と、（Ｄ）任意選択で、１００℃超の融点を有する飽和一級脂肪酸アミドと、（Ｅ）任意選択で、添加剤と、を含有する。
【００３８】
シーラント層には、２つの対向する表面がある。一実施形態では、シーラント層は、２つの対向する表面を備えた連続層である。
【００３９】
Ａ．第１のエチレン系ポリマー
シーラント層は、第１のエチレン系ポリマーを含有する。エチレン系ポリマーは、０．８６５ｇ／ｃｃ〜０．９３０ｇ／ｃｃの密度、および０．５ｇ／１０分〜２５ｇ／１０分のメルトインデックスを有する。好適なエチレン系ポリマーの非限定的な例としては、ＬＤＰＥおよび直鎖状ポリエチレンが挙げられる。直鎖状ポリエチレンの非限定的な例としては、ＬＬＤＰＥ、ＵＬＤＰＥ、ＶＬＤＰＥ、ＥＰＥ、エチレン／α−オレフィンマルチブロックコポリマー（ＯＢＣとしても知られている）、ｍ−ＬＬＤＰＥ、実質的に直鎖状または直鎖状のプラストマー／エラストマー、およびそれらの組み合わせが挙げられる。好適なエチレン系ポリマーの非限定的な例としては、エチレン／α−オレフィンインターポリマー、およびエチレン／α−オレフィンコポリマーも挙げられる。好適なα−オレフィンの非限定的な例としては、Ｃ３−Ｃ２０α−オレフィン、またはＣ４−Ｃ２０α−オレフィン、またはＣ３−Ｃ１０α−オレフィン、Ｃ４−Ｃ１０α−オレフィン、または、Ｃ４−Ｃ８α−オレフィンが挙げられる。代表的なα−オレフィンとしては、プロピレン、１−ブテン、１−ペンテン、１−ヘキセン、１−ヘプテン、および１−オクテンが挙げられる。一実施形態では、エチレン系ポリマーは、エチレン／１−オクテンインターポリマーである。
【００４０】
一実施形態では、エチレン系ポリマーは、エチレン系ポリマーの重量に基づいて、５０重量％超のエチレン由来の単位、もしくは５１重量％、もしくは５５重量％、もしくは６０重量％〜７０重量％、もしくは８０重量％、もしくは９０重量％、もしくは９５重量％、もしくは９９重量％、もしくは１００重量％のエチレン由来の単位、および相補的な量のα−オレフィンコモノマー由来の単位、または５０重量％未満、もしくは４９重量％、もしくは４５重量％、もしくは４０重量％〜３０重量％、もしくは２０重量％、もしくは１０重量％、もしくは５重量％、もしくは１重量％、もしくは０重量％のα−オレフィンコモノマー由来の単位を含有する。
【００４１】
エチレン系ポリマーは、０．８６５ｇ／ｃｃ、または０．８７０ｇ／ｃｃ、または０．８７５ｇ／ｃｃ、または０．８８０ｇ／ｃｃ、または０．８８５ｇ／ｃｃ、または０．８９０ｇ／ｃｃ、または０．８９５ｇ／ｃｃ、または０．９００ｇ／ｃｃ、または０．９１０ｇ／ｃｃ、または０．９１５ｇ／ｃｃ〜０．９２０ｇ／ｃｃ、または０．９２５ｇ／ｃｃ、または０．９３０ｇ／ｃｃ．の密度を有する。
【００４２】
エチレン系ポリマーは、０．５ｇ／１０分、または１．０ｇ／１０分〜１．５ｇ／１０分、または２．０ｇ／１０分、または３．０ｇ／１０分、または４．０ｇ／１０分、または５．０ｇ／１０分、または８．０ｇ／１０分、または１０ｇ／１０分、または１５ｇ／１０分、または２０ｇ／１０分、または２５ｇ／１０分のメルトインデックスを有する。
【００４３】
一実施形態では、エチレン系ポリマーは、ＬＬＤＰＥである。ＬＬＤＰＥは、エチレンホモポリマー、またはエチレン由来の単位とＣ３−Ｃ１０α−オレフィンコモノマー、またはＣ４−Ｃ８α−オレフィンコモノマー、またはＣ６−Ｃ８α−オレフィンコモノマーとからなるエチレン／α−オレフィンコポリマーである。一実施形態では、ＬＬＤＰＥは、０．９１０ｇ／ｃｃ、または０．９１５ｇ／ｃｃ、または０．９２０ｇ／ｃｃ〜０．９２５ｇ／ｃｃ、または０．９３０ｇ／ｃｃの密度、および０．５ｇ／１０分、または１．０ｇ／１０分〜１．５ｇ／１０分、または２．０ｇ／１０分、または３．０ｇ／１０分、または４．０ｇ／１０分、または５．０ｇ／１０分、または８．０ｇ／１０分、または１０ｇ／１０分、または１５ｇ／１０分、または２０ｇ／１０分、または２５ｇ／１０分のメルトインデックスを有する。一実施形態では、エチレン系ポリマーは、エチレン／１−オクテンコポリマーであるＬＬＤＰＥである。
【００４４】
一実施形態では、エチレン系ポリマーは、ＬＤＰＥである。ＬＤＰＥは、エチレンホモポリマー、またはエチレン由来の単位とＣ３−Ｃ１０α−オレフィンコモノマー、またはＣ４−Ｃ８α−オレフィンコモノマー、またはＣ６−Ｃ８α−オレフィンコモノマーとからなるエチレン／α−オレフィンコポリマーである。一実施形態では、ＬＤＰＥは、０．９１５ｇ／ｃｃ、０．９１６ｇ／ｃｃ〜０．９１８ｇ／ｃｃ、または０．９２０ｇ／ｃｃ、または０．９２５ｇ／ｃｃ、または０．９３０ｇ／ｃｃの密度、および０．５ｇ／１０分、または１．０ｇ／１０分、または１．５ｇ／１０分、または２．０ｇ／１０分、または３．０ｇ／１０分、または４．０ｇ／１０分、または５．０ｇ／１０分、または８．０ｇ／１０分〜１０ｇ／１０分、または１１ｇ／１０分、または１５ｇ／１０分、または２０ｇ／１０分、または２５ｇ／１０分のメルトインデックスを有する。
【００４５】
シーラント層は、２つ以上のエチレン系ポリマーを含有し得る。一実施形態では、シーラント層は、少なくとも２つのエチレン系ポリマーを含み、各エチレン系ポリマーが、組成的、構造的、および／または物理的に互いに異なる。例えば、シーラント層は、ＬＬＤＰＥおよびＬＤＰＥを含有し得る。
【００４６】
一実施形態では、シーラント層は、シーラント層の総重量に基づいて、７０重量％、または７５重量％、または８０重量％、または８５重量％、または９０重量％〜９３重量％、または９４重量％、または９５重量％、または９８重量％、または９９重量％、または９９．５重量％、または９９．９９重量％のエチレン系ポリマーを含有する。別の実施形態では、シーラント層は、シーラント層の総重量に基づいて、９４重量％、または９５重量％、または９９重量％〜９９．９９重量％のエチレン系ポリマーを含有する。
【００４７】
一実施形態では、エチレン系ポリマーは、ＬＬＤＰＥ、ＬＤＰＥ、およびそれらの組み合わせから選択される。
【００４８】
エチレン系ポリマーは、本明細書に開示される２つ以上の実施形態を含むことができる。
【００４９】
Ｂ．不飽和一級脂肪酸アミド
シーラント層は、１００℃以下の融点を有する不飽和一級脂肪酸アミドを含有する。「不飽和一級脂肪酸アミド」は、構造（Ｉ）を有する分子であり、
【化１】
0006889287.tif 000002
式中、Ｒが、一価不飽和または多価不飽和である、Ｃ３〜Ｃ２４のアルキル部分である。一実施形態では、Ｒは、一価不飽和または多価不飽和である、Ｃ１１〜Ｃ２４、もしくはＣ１５〜Ｃ２３アルキル部分、またはＣ１７〜Ｃ２１アルキル部分である。「一価不飽和」アルキル部分は、１つの二重結合（Ｃ＝Ｃ結合）を有し、残りの炭素原子が全て単結合（Ｃ−Ｃ結合）を介して結合しているアルキルである。「多価不飽和」アルキル部分は、少なくとも２つの二重結合（Ｃ＝Ｃ結合）を有するアルキルである。一実施形態では、Ｒは、一価不飽和または多価不飽和である、Ｃ１７アルキル部分、およびＣ２１アルキル部分から選択される。一実施形態では、Ｒは、一価不飽和である。好適な不飽和一級脂肪酸アミドの非限定的な例としては、エルカ酸アミド、オレアミド、およびそれらの組み合わせが挙げられる。
【００５０】
一実施形態では、構造（Ｉ）の不飽和一級脂肪酸アミドにおけるＲは、一価不飽和のＣ２１アルキル部分である。さらなる実施形態では、不飽和一級脂肪酸アミドは、エルカ酸アミドである。エルカ酸アミドは、以下の構造（ＩＩ）を有する：
【化２】
0006889287.tif 000003
。
【００５１】
一実施形態では、構造（Ｉ）の不飽和一級脂肪酸アミドにおけるＲは、一価不飽和のＣ１７アルキル部分である。さらなる実施形態では、不飽和一級脂肪酸アミドは、オレアミドである。オレアミドは、以下の構造（ＩＩＩ）を有する：
【化３】
0006889287.tif 000004
。
【００５２】
不飽和一級脂肪酸アミドは、１００℃以下の融点を有する。一実施形態では、不飽和一級脂肪酸アミドは、４０℃、または５０℃、または６０℃、または６５℃、または７０℃、または７５℃〜８０℃、または８５℃、または９０℃、または９５℃、または１００℃の融点を有する。一実施形態では、不飽和一級脂肪酸アミドは、エルカ酸アミドであり、７５℃〜８０℃の融点を有する。別の実施形態では、不飽和一級脂肪酸アミドは、オレアミドであり、７０℃の融点を有する。
【００５３】
シーラント層は、２つ以上の不飽和一級脂肪酸アミドを含有し得る。一実施形態では、シーラント層は、少なくとも２つの不飽和一級脂肪酸アミドを含み、各不飽和一級脂肪酸アミドが、組成的、構造的、および／または物理的に互いに異なる。
【００５４】
一実施形態では、シーラント層は、シーラント層の総重量に基づいて、０．０００４７重量％（４．７百万分率（ｐｐｍ））、または０．００１重量％（１０ｐｐｍ）、または０．００９５重量％（９５ｐｐｍ）、または０．０１重量％（１００ｐｐｍ）、または０．０５重量％（５００ｐｐｍ）〜０．０８重量％（８００ｐｐｍ）、または０．１０重量％（１０００ｐｐｍ）、または０．２０重量％（２０００ｐｐｍ）、または０．２４重量％（２４００ｐｐｍ）、または０．５重量％（５０００ｐｐｍ）、または１．０重量％（１００００ｐｐｍ）、または２．０重量％（２００００ｐｐｍ）、または３．０重量％（３００００ｐｐｍ）、または４．０重量％（４００００ｐｐｍ）、または４．５重量％（４５０００ｐｐｍ）、または４．７６重量％（４７６００ｐｐｍ）の不飽和一級脂肪酸アミドを含有する。
【００５５】
不飽和一級脂肪酸アミドは、本明細書に開示される２つ以上の実施形態を含むことができる。
【００５６】
Ｃ．二塩基性脂肪酸
シーラント層は、１００℃超の融点、および２００℃超の分解温度を有する二塩基性脂肪酸を含有する。「二塩基性脂肪酸」は、分子あたり２つのイオン化可能な水素原子を有する脂肪酸である。好適な二塩基性脂肪酸の非限定的な例は、脂肪族ジカルボン酸である。一実施形態では、二塩基性脂肪酸は、脂肪族ジカルボン酸である。好適な脂肪族ジカルボン酸の非限定的な例としては、コハク酸、ヘキサン二酸、オクタン二酸、デカン二酸、およびドデカン二酸が挙げられる。一実施形態では、二塩基性脂肪酸は、コハク酸（Ｃ４Ｈ６Ｏ４）、ヘキサン二酸（Ｃ６Ｈ１０Ｏ４）、オクタン二酸（Ｃ８Ｈ１４Ｏ４）、デカン二酸（Ｃ１０Ｈ１８Ｏ４）、ドデカン二酸（Ｃ１２Ｈ２２Ｏ４）、およびそれらの組み合わせから選択される。一実施形態では、二塩基性脂肪酸は、４〜６、または８、または１０、または１２、または１４、または１６、または２０個の炭素原子を含有する。
【００５７】
二塩基性脂肪酸は、１００℃超の融点を有する。一実施形態では、二塩基性脂肪酸は、１００℃超〜２５０℃、または１０１℃、もしくは１０５℃、もしくは１１０℃、もしくは１２０℃、もしくは１３０℃、もしくは１４０℃、もしくは１５０℃、もしくは１６０℃、もしくは１７０℃、もしくは１８０℃〜１８５℃、もしくは１９０℃、もしくは２００℃、もしくは２１０℃、もしくは２２０℃、もしくは２３０℃、もしくは２４０℃、もしくは２５０℃の融点を有する。
【００５８】
二塩基性脂肪酸は、２００℃超の分解温度を有する。一実施形態では、二塩基性脂肪酸は、２００℃超〜５００℃、または２０１℃、もしくは２０５℃、もしくは２１０℃、もしくは２２０℃、もしくは２２５℃、もしくは２３０℃、もしくは２３５℃〜２４０℃、もしくは２４５℃、もしくは２５０℃、もしくは２７０℃、もしくは３００℃、もしくは３１０℃、もしくは３２０℃、もしくは３３０℃、もしくは３４０℃、もしくは３５０℃、もしくは３８０℃、もしくは４００℃、もしくは４５０℃、もしくは５００℃の分解温度を有する。
【００５９】
一実施形態では、二塩基性脂肪酸はコハク酸であり、１８４℃の融点および２３５℃の分解温度を有する。コハク酸は、以下の構造（ＩＶ）を有する：
【化４】
0006889287.tif 000005
。
【００６０】
一実施形態では、シーラント層は、シーラント層の総重量に基づいて、０．０００４７重量％（４．７ｐｐｍ）、または０．００１重量％（１０ｐｐｍ）、または０．００９５重量％（９５ｐｐｍ）、または０．０１重量％（１００ｐｐｍ）、または０．０２重量％（２００ｐｐｍ）〜０．０５重量％（５００ｐｐｍ）、または０．１０重量％（１０００ｐｐｍ）、または０．２０重量％（２０００ｐｐｍ）、または０．２４重量％（２４００ｐｐｍ）、または０．５重量％（５０００ｐｐｍ）、または１．０重量％（１００００ｐｐｍ）、または２．０重量％（２００００ｐｐｍ）、または３．０重量％（３００００ｐｐｍ）、または４．０重量％（４００００ｐｐｍ）、または４．５重量％（４５０００ｐｐｍ）、または４．７６重量％（４７６００ｐｐｍ）の二塩基性脂肪酸を含有する。
【００６１】
シーラント層は、２つ以上の二塩基性脂肪酸を含有し得る。一実施形態では、シーラント層は、少なくとも２つの二塩基性脂肪酸を含み、各二塩基性脂肪酸が、組成的、構造的、および／または物理的に互いに異なる。
【００６２】
二塩基性脂肪酸は、本明細書に開示される２つ以上の実施形態を含むことができる。
【００６３】
Ｄ．任意選択の飽和一級脂肪酸アミド
一実施形態では、シーラント層は、１００℃超の融点を有する飽和一級脂肪酸アミドを含有する。「飽和一級脂肪酸アミド」は、構造（Ｖ）を有する分子であり、
【化５】
0006889287.tif 000006
式中、Ｒ１が、飽和している、Ｃ３〜Ｃ２７のアルキル部分である。一実施形態では、Ｒ１は、飽和している、Ｃ１１〜Ｃ２５、もしくはＣ１５〜Ｃ２３アルキル部分、またはＣ１５〜Ｃ２１アルキル部分である。「飽和」アルキル部分は、全ての炭素原子が単結合（Ｃ−Ｃ結合）を介して互いに結合しているアルキルである。換言すれば、飽和アルキル部分は、二重結合（Ｃ＝Ｃ結合）を介して結合した炭素原子を含まない。一実施形態では、Ｒ１は、飽和しているＣ１７アルキル部分およびＣ２１アルキル部分から選択される。好適な飽和一級脂肪酸アミドの非限定的な例としては、ベヘンアミド、パルミタミド、ステアラミド、およびそれらの組み合わせが挙げられる。
【００６４】
一実施形態では、構造（ＩＶ）の飽和一級脂肪酸アミドにおけるＲ１は、飽和しているＣ２１アルキル部分である。さらなる実施形態では、飽和一級脂肪酸アミドは、ベヘンアミドである。ベヘンアミドは、以下の構造（ＶＩ）を有する：
【化６】
0006889287.tif 000007
。
【００６５】
一実施形態では、構造（Ｖ）の飽和一級脂肪酸アミドにおけるＲ１は、飽和しているＣ１５アルキル部分である。さらなる実施形態では、飽和一級脂肪酸アミドは、パルミタミドである。
【００６６】
一実施形態では、構造（Ｖ）の飽和一級脂肪酸アミドにおけるＲ１は、飽和しているＣ１７アルキル部分である。さらなる実施形態では、飽和一級脂肪酸アミドは、ステアラミドである。
【００６７】
飽和一級脂肪酸アミドは、１００℃超の融点を有する。一実施形態では、飽和一級脂肪酸アミドは、１００℃超〜１５０℃、または１０１℃、もしくは１０２℃、もしくは１０３℃、もしくは１０４℃、もしくは１０５℃、もしくは１０６℃〜１１３℃、もしくは１１５℃、もしくは１２０℃、もしくは１２５℃、もしくは１３０℃、もしくは１３５℃、もしくは１４０℃、もしくは１４５℃、もしくは１５０℃の融点を有する。一実施形態では、飽和一級脂肪酸アミドはベヘンアミドであり、１０８℃〜１１３℃の融点を有する。別の実施形態では、飽和一級脂肪酸アミドはパルミタミドであり、１０６℃〜１０７℃の融点を有する。別の実施形態では、飽和一級脂肪酸アミドはステアラミドであり、１０９℃の融点を有する。
【００６８】
シーラント層は、２つ以上の飽和一級脂肪酸アミドを含有し得る。一実施形態では、シーラント層は、少なくとも２つの飽和一級脂肪酸アミドを含み、各飽和一級脂肪酸アミドが、組成的、構造的、および／または物理的に互いに異なる。
【００６９】
一実施形態では、シーラント層は、シーラント層の総重量に基づいて、０．０００４７重量％（４．７ｐｐｍ）、または０．００１重量％（１０ｐｐｍ）、または０．００２５重量％（２５ｐｐｍ）、または０．００８３重量％（８３ｐｐｍ）、または０．０１重量％（１００ｐｐｍ）、または０．０６重量％（６００ｐｐｍ）〜０．１２重量％（１２００ｐｐｍ）、または０．１８重量％（１８００ｐｐｍ）、または１．０重量％（１００００ｐｐｍ）、または１．２５重量％（１２５００ｐｐｍ）、または２．０重量％（２００００ｐｐｍ）、または３．０重量％（３００００ｐｐｍ）、または４．０重量％（４００００ｐｐｍ）、または４．１重量％（４１０００ｐｐｍ）の飽和一級脂肪酸アミドを含有する。
【００７０】
飽和一級脂肪酸アミドは、本明細書に開示される２つ以上の実施形態を含むことができる。
【００７１】
（Ｅ）任意選択の添加剤（複数可）
一実施形態では、シーラント層は、１つ以上の任意選択の添加剤を含む。好適な添加剤の非限定的な例としては、粘着防止剤、酸化防止剤、帯電防止剤、安定剤、核剤、着色剤、顔料、紫外線（ＵＶ）吸収剤または安定剤、難燃剤、相溶化剤、可塑剤、充填剤、加工助剤、防曇添加剤、架橋剤（例えば、過酸化物）、およびそれらの組み合わせが挙げられる。
【００７２】
一実施形態では、シーラント層は、粘着防止剤を含む。「粘着防止剤」は、フィルム層の表面を微視的に粗化することで、隣接する層間の空いている接触面積を減少させることにより、フィルムの２つの隣接する層間の粘着（すなわち、接着）を最小限に抑える化合物である。粘着防止剤は、有機であっても無機であってもよい。好適な粘着防止剤の非限定的な例としては、シリカ、タルク、炭酸カルシウム、およびそれらの組み合わせが挙げられる。一実施形態では、粘着防止剤はシリカ（ＳｉＯ２）である。シリカは、有機シリカであっても、合成シリカであってもよい。一実施形態では、シーラント層は、シーラント層の総重量に基づいて、０重量％、または０．１０重量％（１０００ｐｐｍ）、または０．２０重量％（２０００ｐｐｍ）、または０．２５重量％（２５００ｐｐｍ）〜０．３重量％（３０００ｐｐｍ）、または０．４重量％（４０００ｐｐｍ）、または０．５重量％（５０００ｐｐｍ）、または１．０重量％（１００００ｐｐｍ）、または１．５重量％（１５０００ｐｐｍ）、または２．０重量％（２００００ｐｐｍ）の粘着防止剤を含有する。
【００７３】
一実施形態では、シーラント層は、シーラント層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤を含有する。
【００７４】
添加剤は、本明細書に開示される２つ以上の一実施形態を含むことができる。
【００７５】
一実施形態では、シーラント層は、シーラント層の総重量に基づいて、０．０１重量％、または０．０２重量％、または０．０３重量％、または０．０４重量％、または０．０５重量％、または０．０６重量％、または０．０７重量％、または０．０８重量％、または０．０９重量％、または０．１０重量％〜０．１５重量％、または０．２０重量％、または０．２５重量％、または０．３０重量％、または０．３５重量％、または０．４０重量％、または０．４５重量％、または０．５０重量％、または０．８０重量％、または１．０重量％、または１．５重量％、または２．０重量％、または２．５重量％、または３．０重量％、または３．５重量％、または４．０重量％、または４．５重量％、または５．０重量％の不飽和一級脂肪酸アミドと二塩基性脂肪酸との組み合わせた量を含有する。
【００７６】
一実施形態では、不飽和一級脂肪酸アミドと二塩基性脂肪酸とは、０．０５：１、または０．５：１、または１：１、または１．４：１〜２．９：１、または３：１、または５：１、または１０：１、または１５：１、または２０：１の重量比を有する。
【００７７】
一実施形態では、不飽和一級脂肪酸アミドと二塩基性脂肪酸とは、１：１〜１：２のモル比を有する。
【００７８】
一実施形態では、シーラント層は、０．０１、または０．０５、または０．１０〜０．１８、または０．２０、または０．２１、または０．２５、または０．２７、または０．３０の積層前ＣＯＦを有する。
【００７９】
一実施形態では、シーラント層は、５μｍ、または８μｍ、または１０μｍ、または１５μｍ、または２０μｍ、または２５μｍ、または３０μｍ、または３５μｍ、または４０μｍ、または４５μｍ、または５０μｍ〜５５μｍ、または６０μｍ、または６５μｍ、または７０μｍ、または７５μｍ、または８０μｍ、または９０μｍ、または１００μｍ、または１２０μｍ、または１５０μｍの厚さを有する。
【００８０】
シーラント層は、本明細書に開示される２つ以上の実施形態を含むことができる。
【００８１】
２．第２の層
多層フィルムは、第２の層を含む。第２の層は、第２のエチレン系ポリマーを含有する。
【００８２】
第２の層には、２つの対向する表面がある。一実施形態では、第２の層は、２つの対向する表面を備えた連続層である。
【００８３】
第２の層は、シーラント層に接触している。第２の層は、シーラント層に直接接触していても間接的に接触していてもよい。一実施形態では、第２の層は、シーラント層に直接接触している。本明細書で使用される「直接接触している」という用語は、第２の層がシーラント層に直接隣接して位置し、シーラント層と第２の層との間に介在する層または介在する構造体が存在しない層構成である。
【００８４】
別の実施形態では、第２の層は、シーラント層に間接的に接触している。本明細書で使用される「間接的に接触している」という用語は、シーラント層と第２の層との間に介在する層または介在する構造体が存在する層構成である。
【００８５】
第２のエチレン系ポリマーは、本明細書に開示される任意のエチレン系ポリマーであり得る。第２のエチレン系ポリマーは、シーラント層のエチレン系ポリマーと同じであっても異なっていてもよい。一実施形態では、第２のエチレン系ポリマーは、シーラント層のエチレン系ポリマーと同じである。別の実施形態では、第２のエチレン系ポリマーは、シーラント層のエチレン系ポリマーとは異なる。
【００８６】
一実施形態では、第２のエチレン系ポリマーは、ＬＬＤＰＥ、ＬＤＰＥ、またはそれらの組み合わせである。さらなる実施形態では、ＬＬＤＰＥは、エチレン／１−オクテンコポリマーである。一実施形態では、第２の層は、第２の層の総重量に基づいて、５重量％、または１０重量％、または２０重量％、または３０重量％、または４０重量％、または５０重量％、または６０重量％、または７０重量％、または８０重量％〜９０重量％、または９５重量％、または９９重量％のＬＬＤＰＥ、および相補的な量のＬＤＰＥ、または１重量％、または５重量％、または１０重量％、または２０重量％〜３０重量％、または４０重量％、または５０重量％、または６０重量％、または７０重量％、または８０重量％、または９０重量％、または９５重量％のＬＤＰＥを含有する。
【００８７】
一実施形態では、第２の層は、１つ以上の任意選択の添加剤を含有する。添加剤は、本明細書で開示される任意の添加剤であってもよい。一実施形態では、第２の層は、第２の層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤を含有する。
【００８８】
一実施形態では、第２の層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する。
【００８９】
第２の層は、基材層またはコア層であり得る。一実施形態では、第２の層は、コア層である。「コア層」は、内層であるフィルム構造体の層である。換言すれば、コア層のどちらの表面もフィルムの最外表面ではない。一実施形態では、第２の層は、基材層である。「基材層」は、内層またはスキン層であり得るフィルム構造体の層である。「スキン層」は、フィルム構造体の最外層である。換言すれば、スキン層の少なくとも１つの表面は、フィルムの最外表面である。
【００９０】
第２の層は、本明細書に開示される２つ以上の実施形態を含むことができる。
【００９１】
３．任意選択の第３の層
一実施形態では、多層フィルムは、任意選択の第３の層を含む。第３の層は、第３のエチレン系ポリマーを含有する。
【００９２】
第３の層には、２つの対向する表面がある。一実施形態では、第３の層は、２つの対向する表面を備えた連続層である。
【００９３】
第３の層は、第２の層に接触している。第３の層は、第２の層に直接接触していても間接的に接触していてもよい。一実施形態では、第３の層は、第２の層に直接接触している。別の実施形態では、第３の層は、第２の層に間接的に接触している。
【００９４】
第３のエチレン系ポリマーは、本明細書に開示される任意のエチレン系ポリマーであり得る。第３のエチレン系ポリマーは、シーラント層の第１のエチレン系ポリマーと同じであっても異なっていてもよく、第３のエチレン系ポリマーは、第２の層の第２のエチレン系ポリマーと同じであっても異なっていてもよい。一実施形態では、第３のエチレン系ポリマーは、第２の層の第２のエチレン系ポリマーと同じである。別の実施形態では、第３のエチレン系ポリマーは、第２の層の第２のエチレン系ポリマーとは異なる。
【００９５】
一実施形態では、第３のエチレン系ポリマーは、ＬＬＤＰＥ、ＬＤＰＥ、またはそれらの組み合わせである。一実施形態では、第３の層は、第３の層の総重量に基づいて、５重量％、または１０重量％、または２０重量％、または３０重量％、または４０重量％、または５０重量％、または６０重量％、または７０重量％、または８０重量％〜９０重量％、または９９重量％のＬＬＤＰＥ、および相補的な量のＬＤＰＥ、または１重量％、または１０重量％、または２０重量％〜３０重量％、または４０重量％、または５０重量％、または６０重量％、または７０重量％、または８０重量％、または９０重量％、または９５重量％のＬＤＰＥを含有する。
【００９６】
一実施形態では、第３の層は、１つ以上の任意選択の添加剤を含有する。添加剤は、本明細書で示される任意の添加剤であってもよい。一実施形態では、第３の層は、第３の層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤を含有する。
【００９７】
一実施形態では、第３の層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する。
【００９８】
第３の層は、基材層またはコア層であり得る。別の実施形態では、第３の層は、基材層である。
【００９９】
第３の層は、本明細書に開示される２つ以上の実施形態を含むことができる。
【０１００】
一実施形態では、多層フィルムは、以下の構造（ＶＩＩ）を有する：
シーラント層／第２の層    構造（ＶＩＩ）。
【０１０１】
一実施形態では、シーラント層および第３の層は、コア層である第２の層の対向する側面上のスキン層である。さらなる実施形態では、シーラント層は、第２の層に直接接触しており、第２の層は、第３の層に直接接触している。一実施形態では、多層フィルムは、以下の構造（ＶＩＩＩ）を有する：
シーラント層／第２の層／第３の層    構造（ＶＩＩＩ）。
【０１０２】
一実施形態では、多層フィルムは、シーラント層および第２の層から本質的になるか、またはそれらからなる。別の実施形態では、多層フィルムは、シーラント層、第２の層、および第３の層から本質的になるか、またはそれらからなる。
【０１０３】
一実施形態では、多層フィルムは、１５μｍ、または２０μｍ、または２５μｍ、または３０μｍ、または３５μｍ、または４０μｍ、または４５μｍ、または５０μｍ、または５５μｍ〜６０μｍ、または６５μｍ、または７０μｍ、または７５μｍ、または８０μｍ、または８５μｍ、または９０μｍ、または９５μｍ、または１００μｍ、または１５０μｍ、または２００μｍ、または２５０μｍ、または３００μｍの厚さを有する。
【０１０４】
一実施形態では、共押出多層フィルムは、
（１）シーラント層であって、
（Ａ）シーラント層の総重量に基づいて、７０重量％、または７５重量％、または８０重量％、または８５重量％、または９０重量％〜９３重量％、または９４重量％、または９５重量％、または９８重量％、または９９重量％、または９９．５重量％、または９９．９９重量％の第１のエチレン系ポリマー（ＬＬＤＰＥおよび／またはＬＤＰＥなど）であって、第１のエチレン系ポリマーが、
（ｉ）０．８６５ｇ／ｃｃ〜０．９３０ｇ／ｃｃ、または０．９００ｇ／ｃｃ、もしくは０．９１０ｇ／ｃｃ、もしくは０．９１５ｇ／ｃｃ〜０．９２０ｇ／ｃｃ、もしくは０．９２５ｇ／ｃｃ、もしくは０．９３０ｇ／ｃｃの密度、および
（ｉｉ）０．５ｇ／１０分〜２５ｇ／１０分、または０．５ｇ／１０分、もしくは１．０ｇ／１０分〜１．５ｇ／１０分、もしくは２．０ｇ／１０分、もしくは３．０ｇ／１０分、もしくは４．０ｇ／１０分、もしくは５．０ｇ／１０分、もしくは８．０ｇ／１０分のメルトインデックス、を有する、第１のエチレン系ポリマー、
（Ｂ）シーラント層の総重量に基づいて、０．０００４７重量％、または０．００１重量％、または０．００９５重量％、または０．０１重量％、または０．０５重量％〜０．０８重量％、または０．１０重量％、または０．２０重量％、または０．２４重量％、または０．５重量％、または１．０重量％、または２．０重量％、または３．０重量％、または４．０重量％、または４．５重量％、または４．７６重量％の不飽和一級脂肪酸アミド（エルカ酸アミドおよび／またはオレアミドなど）であって、不飽和一級脂肪酸アミドが、６５℃、または７０℃、または７５℃〜８０℃、または８５℃、または９０℃、または９５℃の融点を有する、不飽和一級脂肪酸アミド、
（Ｃ）シーラント層の総重量に基づいて、０．０００４７重量％、または０．００１重量％、または０．００９５重量％、または０．０１重量％、または０．０２重量％〜０．０５重量％、または０．１０重量％、または０．２０重量％、または０．２４重量％、または０．５重量％、または１．０重量％、または２．０重量％、または３．０重量％、または４．０重量％、または４．５重量％、または４．７６重量％の二塩基性脂肪酸（コハク酸など）であって、二塩基性脂肪酸が、
（ｉ）１０１℃超、１１０℃、または１３０℃、または１５０℃、または１７０℃、または１８０℃〜１８５℃、または１９０℃、または２００℃、または２１０℃、または２２０℃、または２３０℃、または２４０℃の融点、および
（ｉｉ）２２０℃、または２２５℃、または２３０℃、または２３５℃〜２４０℃、または２４５℃、または２５０℃、または２７０℃、または３００℃、または３１０℃、または３２０℃、または３３０℃、または３４０℃、または３５０℃の分解温度を有する、二塩基性脂肪酸、
（Ｄ）任意選択で、シーラント層の総重量に基づいて、０．０００４７重量％、または０．００１重量％、または０．００２５重量％、または０．００８３重量％、または０．０１重量％、または０．０６重量％〜０．１２重量％、または０．１８重量％、または１．０重量％、または１．２５重量％、または２．０重量％、または３．０重量％、または４．０重量％、または４．１重量％の飽和一級脂肪酸アミド（ベヘンアミドなど）であって、飽和一級脂肪酸アミドが、１０１℃、または１０３℃、または１０６℃〜１１３℃、または１１５℃、または１２０℃、または１２５℃、または１３０℃、または１３５℃、または１４０℃の融点を有する、飽和一級脂肪酸アミド、
（Ｅ）任意選択で、シーラント層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤（粘着防止剤など）、を含有するか、本質的にそれらからからなるか、またはそれらからなる、シーラント層と、
（２）シーラント層に接触している第２の層であって、第２の層が、第２のエチレン系ポリマー（ＬＬＤＰＥ、ＬＤＰＥ、またはそれらの組み合わせなど）を含有する、第２の層と、
（３）任意選択で、第２の層に接触している第３の層であって、第３の層が、第３のエチレン系ポリマー（ＬＬＤＰＥ、ＬＤＰＥ、またはそれらの組み合わせなど）を含有する、第３の層と、を含有するか、本質的にそれらからなるか、またはそれらからなり、
共押出多層フィルムは、以下の特性：
（ｉ）シーラント層は、５μｍ、または８μｍ、または１０μｍ、または１５μｍ、または２０μｍ、または２５μｍ、または３０μｍ、または３５μｍ、または４０μｍ、または４５μｍ、または５０μｍ〜５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する、かつ／あるいは、
（ｉｉ）シーラント層は、シーラント層の総重量に基づいて、０．０１重量％、または０．０２重量％、または０．０３重量％、または０．０４重量％、または０．０５重量％、または０．０６重量％、または０．０７重量％、または０．０８重量％、または０．０９重量％、または０．１０重量％〜０．１５重量％、または０．２０重量％、または０．２５重量％、または０．３０重量％の、不飽和一級脂肪酸アミドと二塩基性脂肪酸との組み合わせた量を含有する、かつ／あるいは、
（ｉｉｉ）シーラント層は、０．０１、または０．０５、または０．１０〜０．１８、または０．２０、または０．２１、または０．２５、または０．２７、または０．３０の積層前ＣＯＦを有する、かつ／あるいは、
（ｉｖ）第２の層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する、かつ／あるいは、
（ｖ）第３の層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する、かつ／あるいは、
（ｖｉ）共押出多層フィルムは、１５μｍ、または２０μｍ、または２５μｍ、または３０μｍ、または３５μｍ、または４０μｍ、または４５μｍ、または５０μｍ、または５５μｍ〜６０μｍ、または６５μｍ、または７０μｍ、または７５μｍ、または８０μｍ、または８５μｍ、または９０μｍ、または９５μｍ、または１００μｍ、または１５０μｍ、または２００μｍ、または２５０μｍ、または３００μｍの厚さを有する、かつ／あるいは、
（ｖｉｉ）不飽和一級脂肪酸アミドと二塩基性脂肪酸とは、０．０５：１、または０．５：１、または１：１、または１．４：１〜２．９：１、または３：１、または５：１、または１０：１、または１５：１、または２０：１の重量比を有する、かつ／あるいは、
（ｖｉｉｉ）不飽和一級脂肪酸アミドと二塩基性脂肪酸とは、１：１〜１：２のモル比を有する、のうちの１つ、いくつか、または全てを有する。
【０１０５】
前述の層を含む、本明細書に開示される層の各々の成分の合計は、各それぞれの層の総重量に基づいて、１００重量パーセント（重量％）になることが理解される。
【０１０６】
一実施形態では、共押出多層フィルムは、シリコーンなどの非移行性スリップ剤を含まない。
【０１０７】
例えば、フィルムを構築するために使用されるいくつかの方法は、キャスト共押出方法またはインフレーション共押出方法によるものである。また、これらの方法の組み合わせも可能である。一実施形態では、多層フィルムは、共押出インフレーションフィルムである。
【０１０８】
共押出多層フィルムは、配向されていてもいなくてもよい。一実施形態では、共押出多層フィルムは、配向フィルムではない。さらなる実施形態では、共押出多層フィルムは、二軸配向フィルムではない。換言すれば、共押出多層フィルムは、押出後、延伸されていない。別の実施形態では、共押出多層フィルムは、配向されている（例えば、二軸配向されている）。
【０１０９】
一実施形態では、共押出多層フィルムは、積層体に含まれる。そのような実施形態では、シーラント層の最外表面は、積層体の最外表面である。
【０１１０】
共押出多層フィルムは、本明細書に開示される２つ以上の実施形態を含むことができる。
【０１１１】
積層体
本開示は、積層体を提供する。一実施形態では、積層体は、シーラント層を含有する第１のフィルムと第２のフィルムとを含み、第１のフィルムは第２のフィルムに積層されている。シーラント層は、（Ａ）０．８６５ｇ／ｃｃ〜０．９３０ｇ／ｃｃの密度、および０．５ｇ／１０分〜２５ｇ／１０分のメルトインデックスを有する第１のエチレン系ポリマーと、（Ｂ）１００℃以下の融点を有する不飽和一級脂肪酸アミドと、（Ｃ）１００℃超の融点、および２００℃超の分解温度を有する二塩基性脂肪酸と、を含有する。
【０１１２】
積層体は、少なくとも２つのフィルム、または３つ以上のフィルムを含有する。例えば、積層体は、２、３、４、５、６、７、８、９、１０、１１、またはそれ以上のフィルムを有し得る。一実施形態では、積層体は、２つのフィルムのみ、または３つのフィルムのみを含有する。
【０１１３】
一実施形態では、積層体は、以下の構造（ＩＸ）を有する：
第１のフィルム／第２のフィルム    構造（ＩＸ）。
【０１１４】
一実施形態では、積層体は、第１のフィルム、第１のフィルムに接触している接着層、および接着層に接触している第２のフィルムを含む。一実施形態では、積層体は、以下の構造（Ｘ）を有する：    第１のフィルム／接着層／第２のフィルム構造（Ｘ）
【０１１５】
一実施形態では、第１のフィルムは、シーラント層を含有する単層フィルムであり、第２のフィルムは、基材層を含有する単層フィルムであり、積層体は、以下の構造（ＸＩ）を有する：
シーラント層／接着層／基材層    構造（ＸＩ）。
【０１１６】
一実施形態では、積層体は、第２のフィルムに積層されている任意選択の第３のフィルムを含む。さらなる実施形態では、積層体は、第２のフィルムに接触している任意選択の第２の接着層、および第２の接着層に接触している任意選択の第３のフィルムを含む。一実施形態では、積層体は、以下の構造（ＸＩＩ）を有する：
第１のフィルム／接着層／第２のフィルム／第２の接着層／第３のフィルム    構造（ＸＩＩ）。
【０１１７】
１．第１のフィルム
積層体は、第１のフィルムを含む。第１のフィルムは、シーラント層を含む。
【０１１８】
第１のフィルムには、２つの対向する表面がある。第１のフィルムは、単層フィルムであっても多層フィルムであってもよい。一実施形態では、第１のフィルムは、少なくとも２つの層、または３つ以上の層を含有する多層フィルムである。例えば、第１のフィルムは、２、３、４、５、６、７、８、９、１０、またはそれ以上の層を有し得る。一実施形態では、第１のフィルムは、１つの層のみ、または３つの層のみを含有する。
【０１１９】
一実施形態では、第１のフィルムは、シーラント層に接触している任意選択のコア層と、コア層に接触している任意選択の第３の基材層とを含む多層フィルムである。一実施形態では、第３の基材の最外表面は、第２のフィルムの最外表面に積層される。
【０１２０】
Ａ．シーラント層
第１のフィルムは、シーラント層を含有する。シーラント層は、本明細書に開示される任意のシーラント層であってもよい。一実施形態では、シーラント層は、スキン層である。換言すれば、シーラント層の最外表面は、第１のフィルムの最外表面であり、さらに積層体の最外表面である。
【０１２１】
Ｂ．任意選択のコア層および任意選択の第３の基材層
一実施形態では、第１のフィルムは、コア層および第３の基材層を含む多層フィルムである。
【０１２２】
コア層には、２つの対向する表面がある。一実施形態では、コア層は、２つの対向する表面を備えた連続層である。コア層は、シーラント層に接触している。コア層は、シーラント層に直接接触していても間接的に接触していてもよい。一実施形態では、コア層は、シーラント層に直接接触している。別の実施形態では、コア層は、シーラント層に間接的に接触している。
【０１２３】
一実施形態では、コア層は、第３のエチレン系ポリマーを含有する。第３のエチレン系ポリマーは、本明細書に開示される任意のエチレン系ポリマーであり得る。第３のエチレン系ポリマーは、シーラント層のエチレン系ポリマーと同じであっても異なっていてもよい。一実施形態では、第３のエチレン系ポリマーは、ＬＬＤＰＥ、ＬＤＰＥ、またはそれらの組み合わせである。一実施形態では、コア層は、コア層の総重量に基づいて、５重量％、または１０重量％、または２０重量％、または３０重量％、または４０重量％、または５０重量％、または６０重量％、または７０重量％、または８０重量％〜９０重量％、または９５重量％、または９９重量％のＬＬＤＰＥ、および相補的な量のＬＤＰＥ、または１重量％、または５重量％、または１０重量％、または２０重量％〜３０重量％、または４０重量％、または５０重量％、または６０重量％、または７０重量％、または８０重量％、または９０重量％、または９５重量％のＬＤＰＥを含有する。
【０１２４】
一実施形態では、コア層は、１つ以上の任意選択の添加剤を含有する。添加剤は、本明細書で示される任意の添加剤であってもよい。一実施形態では、コア層は、コア層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤を含有する。一実施形態では、コア層は、１００℃以下の融点を有する不飽和一級脂肪酸アミド、１００℃超の融点を有する飽和一級脂肪酸アミド、１００℃超の融点および２００℃超の分解温度を有する二塩基性脂肪酸、ならびにそれらの組み合わせから選択される、スリップ剤である添加剤を含有する。
【０１２５】
一実施形態では、コア層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する。
【０１２６】
第３の基材層には、２つの対向する表面がある。一実施形態では、第３の基材層は、２つの対向する表面を備えた連続層である。第３の基材層は、コア層および第２のフィルムに接触している。第３の基材層は、コア層に直接接触していても間接的に接触していてもよい。一実施形態では、第３の基材層は、コア層に直接接触している。別の実施形態では、第３の基材層は、コア層に間接的に接触している。第３の基材層は、第２のフィルムに直接接触していても間接的に接触していてもよい。一実施形態では、第３の基材層は、第２のフィルムに直接接触している。別の実施形態では、第３の基材層は、第２のフィルムに間接的に接触している。
【０１２７】
一実施形態では、第３の基材層は、第４のエチレン系ポリマーを含有する。第４のエチレン系ポリマーは、本明細書に開示される任意のエチレン系ポリマーであり得る。第４のエチレン系ポリマーは、シーラント層のエチレン系ポリマーと同じであっても異なっていてもよく、第４のエチレン系ポリマーは、コア層の第３のエチレン系ポリマーと同じであっても異なっていてもよい。一実施形態では、第４のエチレン系ポリマーは、ＬＬＤＰＥ、ＬＤＰＥ、またはそれらの組み合わせである。一実施形態では、第３の基材層は、第３の基材層の総重量に基づいて、５重量％、または１０重量％、または２０重量％、または３０重量％、または４０重量％、または５０重量％、または６０重量％、または７０重量％、または８０重量％〜９０重量％、または９５重量％、または９９重量％のＬＬＤＰＥ、および相補的な量のＬＤＰＥ、または１重量％、または５重量％、または１０重量％、または２０重量％〜３０重量％、または４０重量％、または５０重量％、または６０重量％、または７０重量％、または８０重量％、または９０重量％、または９５重量％のＬＤＰＥを含有する。
【０１２８】
一実施形態では、第３の基材層は、１つ以上の任意選択の添加剤を含有する。添加剤は、本明細書で示される任意の添加剤であってもよい。一実施形態では、コア層は、第３の基材層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤を含有する。
【０１２９】
一実施形態では、第３の基材層は、５μｍ、または８μｍ、または１０μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１２０μｍ、または１５０μｍの厚さを有する。
【０１３０】
一実施形態では、第３の基材層は、コロナ処理されている。
【０１３１】
コア層および第３の基材層は、本明細書に開示される２つ以上の実施形態を含むことができる。
【０１３２】
第１のフィルムは、本明細書に開示される２つ以上の実施形態を含むことができる。
【０１３３】
２．第２のフィルム
積層体は、第２のフィルムを含む。第１のフィルムは、第２のフィルムに積層されている。
【０１３４】
第２のフィルムには、２つの対向する表面がある。第２のフィルムは、単層フィルムであっても多層フィルムであってもよい。一実施形態では、第２のフィルムは、単層フィルムである。別の実施形態では、第２のフィルムは、少なくとも２つの層、または３つ以上の層を含有する多層フィルムである。例えば、第２のフィルムは、２、３、４、５、６、７、８、９、１０、またはそれ以上の層を有し得る。一実施形態では、第２のフィルムは、１つの層のみ、または２つの層のみ、または３つの層のみを含有する。
【０１３５】
一実施形態では、第２のフィルムは、基材層を含む。基材層には、２つの対向する表面がある。一実施形態では、基材層は、２つの対向する表面を備えた連続層である。
【０１３６】
基材層は、第１のフィルムに接触している。基材層は、第１のフィルムに直接接触していても間接的に接触していてもよい。一実施形態では、基材層は、第１のフィルムに直接接触している。別の実施形態では、基材層は、第１のフィルムに間接的に接触している。
【０１３７】
一実施形態では、基材層は、任意選択の接着層に接触している。基材層は、接着層に直接接触していても間接的に接触していてもよい。一実施形態では、基材層は、接着層に直接接触している。別の実施形態では、基材層は、接着層に間接的に接触している。
【０１３８】
一実施形態では、基材層は、第２のエチレン系ポリマー、プロピレン系ポリマー、ポリアミド（ナイロンなど）、ポリエステル、エチレンビニルアルコールコポリマー、ポリエチレンテレフタレート（ＰＥＴ）、エチレンビニルアクリレートコポリマー、エチレンメチルアクリレートコポリマー、エチレンエチルアクリレートコポリマー、エチレンブチルアクリレートコポリマー、エチレンアクリル酸コポリマー、エチレンメタクリル酸コポリマー、エチレンアクリル酸のイオノマー、メタクリル酸のイオノマー、無水マレイン酸グラフト化エチレン系ポリマー、ポリスチレン、金属箔、およびそれらの組み合わせから選択される成分を含有する。一実施形態では、基材層は、ＰＥＴを含有する。別の実施形態では、基材層は、第２のエチレン系ポリマーを含有する。第２のエチレン系ポリマーは、本明細書に開示される任意のエチレン系ポリマーであり得る。第２のエチレン系ポリマーは、シーラント層のエチレン系ポリマーと同じであっても異なっていてもよい。
【０１３９】
一実施形態では、第２のフィルムまたはさらに基材層は、５μｍ、または８μｍ、または１０μｍ、または１２μｍ、または１５μｍ〜２０μｍ、または２５μｍ、または３０μｍ、または３５μｍ、または４０μｍ、または４５μｍ、または５０μｍ、または５５μｍ、または６０μｍ、または６５μｍ、または７０μｍ、または７５μｍ、または８０μｍ、または８５μｍ、または９０μｍ、または１００μｍ、または１５０μｍの厚さを有する。
【０１４０】
基材層は、本明細書に開示される２つ以上の実施形態を含むことができる。
【０１４１】
第２のフィルムは、本明細書に開示される２つ以上の実施形態を含むことができる。
【０１４２】
３．任意選択の接着層
一実施形態では、積層体は、接着層を含む。接着層は、第１のフィルムおよび第２のフィルムに接触している。
【０１４３】
接着層には、２つの対向する表面がある。一実施形態では、接着層は、２つの対向する表面を備えた連続層である。接着層は、第１のフィルムに接触している。接着層は、第１のフィルムに直接接触していても間接接触していてもよい。一実施形態では、接着層は、第１のフィルムに直接接触している。別の実施形態では、接着層は、第１のフィルムに間接的に接触している。
【０１４４】
接着層は、接着剤を含有する。好適な接着剤の非限定的な例としては、ポリウレタン接着剤、ポリアクリレート接着剤、およびそれらの組み合わせが挙げられる。好適なポリウレタン接着剤の非限定的な例としては、Ｒｏｈｍ  ａｎｄ  Ｈａａｓから入手可能な無溶剤ポリウレタン接着剤である、ＭＯＲ−ＦＲＥＥ（商標）７０６Ａ／Ｃ−７９である。好適なポリアクリレート接着剤の非限定的な例としては、Ｔｈｅ  Ｄｏｗ  Ｃｈｅｍｉｃａｌ  Ｃｏｍｐａｎｙから入手可能な水系ポリアクリレート接着剤である、ＲＯＢＯＮＤ（商標）Ｌ−１６８／ＣＲ３Ａである。
【０１４５】
一実施形態では、接着層は、１平方メートルあたり０．５グラム（ｇ／ｍ２）、または１．０ｇ／ｍ２、または１．５ｇ／ｍ２、または１．８ｇ／ｍ２、または１．９ｇ／ｍ２〜２．０ｇ／ｍ２、または２．５ｇ／ｍ２、または３．０ｇ／ｍ２の乾燥コーティング重量を有する。
【０１４６】
接着層は、本明細書に開示される２つ以上の実施形態を含むことができる。
【０１４７】
４．任意選択の第３のフィルム
一実施形態では、積層体は、第３のフィルムを含む。第３のフィルムは、第２のフィルムに積層されている。
【０１４８】
第３のフィルムには、２つの対向する表面がある。第３のフィルムは、単層フィルムであっても多層フィルムであってもよい。一実施形態では、第３のフィルムは、単層フィルムである。別の実施形態では、第３のフィルムは、少なくとも２つの層、または３つ以上の層を含有する多層フィルムである。例えば、第３のフィルムは、２、３、４、５、６、７、８、９、１０、またはそれ以上の層を有し得る。一実施形態では、第３のフィルムは、１つの層のみ、または２つの層のみ、または３つの層のみを含有する。
【０１４９】
一実施形態では、第３のフィルムは、第２の基材層を含む。第２の基材層は、本明細書に開示される任意の基材層であってもよい。
【０１５０】
第２の基材層は、第２のフィルムに接触している。第２の基材層は、第２のフィルムに直接接触していても間接的に接触していてもよい。一実施形態では、第２の基材層は、第２のフィルムに直接接触している。別の実施形態では、第２の基材層は、第２のフィルムに間接的に接触している。
【０１５１】
第２の基材層は、本明細書に開示される２つ以上の実施形態を含むことができる。
【０１５２】
第３のフィルムは、本明細書に開示される２つ以上の実施形態を含むことができる
【０１５３】
５．任意選択の第２の接着層
一実施形態では、積層体は、第２の接着層を含む。第２の接着層は、第２のフィルムに接触している。第２の接着層は、本明細書に開示される任意の接着層であってもよい。
【０１５４】
第２の接着層には、２つの対向する表面がある。一実施形態では、第２の接着層は、２つの対向する表面を備えた連続層である。第２の接着層は、第２のフィルムに接触している。第２の接着層は、第２のフィルムに直接接触していても間接的に接触していてもよい。一実施形態では、第２の接着層は、第２のフィルムに直接接触している。別の実施形態では、第２の接着層は、第２のフィルムに間接的に接触している。
【０１５５】
一実施形態では、第２の接着層は、任意選択の第３のフィルムに接触している。第２の接着層は、第３のフィルムに直接接触していても間接的に接触していてもよい。一実施形態では、第２の接着層は、第３のフィルムに直接接触している。別の実施形態では、第２の接着層は、第３のフィルムに間接的に接触している。
【０１５６】
第２の接着層は、本明細書に開示される２つ以上の実施形態を含むことができる
【０１５７】
一実施形態では、第１のフィルムは、シーラント層、コア層、および第３の基材層を備えた多層フィルムであり、第２のフィルムは、基材層を含有する単層フィルムであり、積層体は、以下の構造（ＸＩＩＩ）を有する：
シーラント層／コア層／第３の基材層／接着層／基材層    構造（ＸＩＩＩ）。
【０１５８】
一実施形態では、第１のフィルムは、シーラント層、コア層、および第３の基材層を備えた多層フィルムであり、第２のフィルムは、基材層を含有する単層フィルムであり、第３のフィルムは、第２の基材層を含有する単層フィルムであり、積層体は、以下の構造（ＸＩＶ）を有する：シーラント層／コア層／第３の基材層／接着層／基材層／第２の
接着層／第２の基材層        構造（ＸＩＶ）。
【０１５９】
一実施形態では、積層体のシーラント層は、０．０１、または０．０５、または０．１０〜０．１８、または０．２０、または０．２１、または０．２５、または０．２７、または０．３０の積層前ＣＯＦを有する。
【０１６０】
一実施形態では、積層体のシーラント層は６０℃で６０時間硬化させた後（以後「積層体ＣＯＦ」）、０．０１、または０．０５、または０．１０〜０．１８、または０．２０、または０．２１、または０．２５、または０．２７、または０．３０のＣＯＦを有する。一実施形態では、積層体のシーラント層は、０．２０未満、または０．１５未満、または０．１０未満の６０℃硬化後のＣＯＦの変化を有する。別の実施形態では、積層体のシーラント層は、−０．２０、または−０．１０、または−０．０５、または−０．０２、または０〜０．０１、または０．０５、または０．１０、または０．１５、または２０未満のＣＯＦの変化を有する。ＣＯＦの変化は、以下の等式（Ｉ）に従って計算される：
ＣＯＦの変化＝積層体ＣＯＦ−積層前ＣＯＦ      等式（Ｉ）。
【０１６１】
一実施形態では、積層体は、
（１）第１のフィルムであって、
（Ａ）シーラント層であって、
（ｉ）シーラント層の総重量に基づいて、７０重量％、または７５重量％、または８０重量％、または８５重量％、または９０重量％〜９３重量％、または９４重量％、または９５重量％、または９８重量％、または９９重量％、または９９．５重量％、または９９．９９重量％の第１のエチレン系ポリマー（ＬＬＤＰＥおよび／またはＬＤＰＥなど）であって、エチレン系ポリマーが、（ａ）０．８６５ｇ／ｃｃ〜０．９３０ｇ／ｃｃ、または０．９００ｇ／ｃｃ、もしくは０．９１０ｇ／ｃｃ、もしくは０．９１５ｇ／ｃｃ〜０．９２０ｇ／ｃｃ、もしくは０．９２５ｇ／ｃｃ、もしくは０．９３０ｇ／ｃｃの密度、および（ｂ）０．５ｇ／１０分〜２５ｇ／１０分、または０．５ｇ／１０分、もしくは１．０ｇ／１０分〜１．５ｇ／１０分、もしくは２．０ｇ／１０分、もしくは３．０ｇ／１０分、もしくは４．０ｇ／１０分、もしくは５．０ｇ／１０分、もしくは８．０ｇ／１０分のメルトインデックスを有する、第１のエチレン系ポリマー、
（ｉｉ）シーラント層の総重量に基づいて、０．０００４７重量％、または０．００１重量％、または０．００９５重量％、または０．０１重量％、または０．０５重量％〜０．０８重量％、または０．１０重量％、または０．２０重量％の不飽和一級脂肪酸アミド（エルカ酸アミドおよび／またはオレアミドなど）であって、不飽和一級脂肪酸アミドが、６５℃、または７０℃、または７５℃〜８０℃、または８５℃、または９０℃の融点を有する、不飽和一級脂肪酸アミド、
（ｉｉｉ）シーラント層の総重量に基づいて、０．０００４７重量％、または０．００１重量％、または０．００９５重量％、または０．０１重量％、または０．０２重量％〜０．０５重量％、または０．１０重量％、または０．２０重量％の二塩基性脂肪酸（コハク酸など）であって、二塩基性脂肪酸が、（ａ）１０１℃、１１０℃、または１３０℃、または１５０℃、または１７０℃、または１８０℃〜１８５℃、または１９０℃、または２００℃、または２１０℃、または２２０℃、または２３０℃、または２４０℃の融点、および（ｂ）２２０℃、または２２５℃、または２３０℃、または２３５℃〜２４０℃、または２４５℃、または２５０℃、または２７０℃、または３００℃、または３１０℃、または３２０℃、または３３０℃、または３４０℃、または３５０℃の分解温度を有する、二塩基性脂肪酸、
（ｉｖ）任意選択で、シーラント層の総重量に基づいて、０．０００４７重量％、または０．００１重量％、または０．００２５重量％、または０．００８３重量％、または０．０１重量％、または０．０６重量％〜０．１２重量％、または０．１８重量％、または１．０重量％、または１．２５重量％、または２．０重量％の飽和一級脂肪酸アミド（ベヘンアミドなど）であって、飽和一級脂肪酸アミドが、１０１℃、または１０３℃、または１０６℃〜１１３℃、または１１５℃、または１２０℃、または１２５℃、または１３０℃、または１３５℃、または１４０℃の融点を有する、飽和一級脂肪酸アミド、
（ｖ）任意選択で、シーラント層の総重量に基づいて、０重量％、または０．０１重量％、または０．０５重量％、または０．１重量％、または０．２重量％〜０．３重量％、または０．４重量％、または０．５重量％、または１．０重量％、または２．０重量％、または３．０重量％、または４．０重量％、または５．０重量％の添加剤（粘着防止剤など）、を含有するか、本質的にそれらからからなるか、またはそれらからなる、シーラント層、
（Ｂ）任意選択で、シーラント層に接触しているコア層であって、コア層が、第３のエチレン系ポリマー（ＬＬＤＰＥおよび／またはＬＤＰＥなど）を含有する、コア層、
（Ｃ）任意選択で、コア層に接触している第３の基材層であって、第３の基材層が、第４のエチレン系ポリマー（ＬＬＤＰＥおよび／またはＬＤＰＥなど）を含有する、第３の基材層、を含有する、第１のフィルムと、
（２）任意選択で、第１のフィルムに接触している接着層と、
（３）接着層に接触している基材層を含有する第２のフィルムであって、基材層が、第２のエチレン系ポリマー、プロピレン系ポリマー、ポリアミド（ナイロンなど）、ポリエステル、ＰＥＴ、金属箔、およびそれらの組み合わせから選択される成分を含有する、第２のフィルムと、を含有するか、本質的にそれらからからなるか、またはそれらからなり、
第１のフィルムが、第２のフィルムに積層されており、積層体が、以下の特性：
（ｉ）シーラント層は、シーラント層の総重量に基づいて、０．０１重量％、または０．０２重量％、または０．０３重量％、または０．０４重量％、または０．０５重量％、または０．０６重量％、または０．０７重量％、または０．０８重量％、または０．０９重量％、または０．１０重量％〜０．１５重量％、または０．２０重量％、または０．２５重量％、または０．３０重量％の、不飽和一級脂肪酸アミドと二塩基性脂肪酸との組み合わせた量を含有する、かつ／あるいは、
（ｉｉ）シーラント層は、０．０１、または０．０５、または０．１０〜０．１８、または０．２０、または０．２１、または０．２５、または０．２７、または０．３０の積層前ＣＯＦを有する、かつ／あるいは
（ｉｉｉ）シーラント層は、０．０１、または０．０５、または０．１０〜０．１８、または０．２０、または０．２１、または０．２５、または０．２７、または０．３０の積層体ＣＯＦを有する、かつ／あるいは、
（ｉｖ）積層体のシーラント層は、−０．２０、または−０．１０、または−０．０５、または−０．０２、または０〜０．０１、または０．０５、または０．１０、または０．１５、または２０未満のＣＯＦの変化を有する、かつ／あるいは、
（ｖ）積層体は、１５μｍ、または２０μｍ、または２５μｍ、または３０μｍ、または３５μｍ、または４０μｍ、または４５μｍ、または５０μｍ、または５５μｍ〜６０μｍ、または６５μｍ、または７０μｍ、または７５μｍ、または８０μｍ、または８５μｍ、または９０μｍ、または９５μｍ、または１００μｍ、または１５０μｍ、または２００μｍ、または２５０μｍ、または３００μｍの厚さを有する、かつ／あるいは、
（ｖｉ）不飽和一級脂肪酸アミドと二塩基性脂肪酸とは、０．０５：１、または０．５：１、または１：１、または１．４：１〜２．９：１、または３：１、または５：１、または１０：１、または１５：１、または２０：１の重量比を有する、かつ／あるいは、
（ｖｉｉ）不飽和一級脂肪酸アミドと二塩基性脂肪酸とは、１：１〜１：２のモル比を有する、のうちの１つ、いくつか、または全てを有する。
【０１６２】
一実施形態では、積層体は、シリコーンなどの非移行性スリップ剤を含まない。
【０１６３】
積層体の第１のフィルム、第２のフィルム、および任意選択の第３のフィルムは、共押出多層構造体であってもよい。
【０１６４】
例えば、積層体を構築するために使用されるいくつかの方法は、接着積層、押出積層、熱積層、乾式積層、および無溶剤積層によるものである。また、これらの方法の組み合わせも可能である。
【０１６５】
積層体の第１のフィルム、第２のフィルム、および任意選択の第３のフィルムは、配向されていてもいなくてもよい。一実施形態では、第１のフィルム、第２のフィルム、および任意選択の第３のフィルムのうちの１つ以上、または各々は、配向フィルムではない。さらなる実施形態では、第１のフィルム、第２のフィルム、および任意選択の第３のフィルムのうちの１つ以上、または各々は、二軸配向されていない。別の実施形態では、第１のフィルム、第２のフィルム、および任意選択の第３のフィルムのうちの１つ以上、または各々は、配向されている（例えば二軸配向されている）。
【０１６６】
積層体は、本明細書に開示される２つ以上の実施形態を含むことができる。
【０１６７】
本開示はまた、共押出多層フィルムおよび／または包装材などの積層体を含有する物品を提供する。好適な包装材の非限定的な例としては、食品包装材、特殊包装材、および洗剤包装材（液体および粉末）が挙げられる。一実施形態では、包装材であって、２つの対向する積層体から形成された包装材が提供される。一実施形態では、第１の積層体のシーラント層は、第２の積層体のシーラント層に接触している。さらなる実施形態では、ヒートシールは、対向するシーラント層から形成されて、包装材を製造する。
【０１６８】
一例として、これに限定されないが、本開示のいくつかの実施形態について以下の実施例において以下に詳細に説明される。
【実施例】
【０１６９】
実施例で使用される材料を、以下の表１に提供する。
【表１】
0006889287.tif 000008
【０１７０】
単層インフレーションフィルム：エルカ酸アミドとコハク酸とを特定のモル比でブレンドすることにより、スリップ剤ブレンドを調製する。次いで、スリップ剤ブレンドとＤＯＷＬＥＸ（商標）２０４５Ｇとを、Ｈａａｋｅ（商標）インフレーションライン押出機に添加し、１９０℃で１０分間混合する。単層インフレーションフィルム試料を、Ｈａａｋｅ（商標）インフレーションラインで製造する（ダイギャップ＝１ｍｍ、温度プロファイル＝１８０〜２１０℃、長さ／直径（Ｌ／Ｄ）比＝２５、出力＝５ｋｇ／時間）。得られた単層インフレーションフィルム試料は、５０μｍの厚さを有する。単層インフレーションフィルム試料を形成した２週間後、単層インフレーションフィルム試料の積層前ＣＯＦを試験する。各単層インフレーションフィルムの５つの試験片を試験し、平均積層前ＣＯＦを報告する。その結果を表２に報告する。
【０１７１】
積層体
上記で調製した単層インフレーションフィルム試料に、Ｎａｎｊｉｎｇ  Ｓｕｍａｎ  Ｅｌｅｃｔｒｏｎｉｃｓ  Ｃｏ．ＬｔｄのＣＴＰ２０００ＫＡを使用して、コロナ処理（１５０ボルト）を施す。
【０１７２】
厚さ１２μｍのＰＥＴ基材層を提供する。ＰＥＴ基材層には、２つの対向する表面がある。ＰＥＴ基材層の片面を、Ｂｅｉｊｉｎｇ  Ｊｉｎｇｊｉｎｇ  Ｔｅｃｈｎｏｌｏｇｙ  Ｃｏ．  Ｌｔｄ．の自動コーティング機ＫＹ−１０００（厚さおよび１００ｍｍ／分のコーティング速度を制御するＲＤＳコーティングロッドを備える）を使用して、ＲＯＢＯＮＤ（商標）Ｌ−１６８／ＣＲ３Ａ（Ｔｈｅ  Ｄｏｗ  Ｃｈｅｍｉｃａｌ  Ｃｏｍｐａｎｙからの水系ポリアクリレート接着剤）でコーティングする。コーティングしたＰＥＴ基材層を８０℃のオーブンに４０秒間入れて、ＲＯＢＯＮＤ（商標）Ｌ−１６８／ＣＲ３Ａ接着剤の溶剤を乾燥させ、２ｇ／ｍ２の乾燥重量を有する接着層を形成する。ＰＥＴ基材層と接着層とは、以下の構造（Ａ）を有する：
ＰＥＴ基材層／接着層    構造（Ａ）。
【０１７３】
Ｂｅｉｊｉｎｇ  Ｃｅｎｔｕｒｙ  Ｊｉｎｔｕ  ＳＣＩ−ＴＥＣＨ  Ｃｏ．，Ｌｔｄ．の多機能ラミネータ（モデルＨＲ−３８０）を使用する８０℃のホットローラを介してコロナ処理された単層インフレーションフィルム試料を、構造（Ａ）と積層する。次いで、試料を６０℃のオーブンに６０時間入れてエージングする。コロナ処理された単層インフレーションフィルム試料によって形成された層は、シーラント層である。得られた積層体は、以下の構造（Ｂ）を有する：ＰＥＴ基材層／接着層／シーラント層    構造（Ｂ）。
【０１７４】
ＰＥＴ基材層は、接着層に直接接触している外層であり、接着層はシーラント層に直接接触している。得られた積層体は、８０μｍの厚さを有する。層構成を、以下の表２に提供する。
【０１７５】
エージングの１週間後、積層体試料の積層体ＣＯＦを試験する。各積層体の５つの試験片を試験し、平均積層体ＣＯＦを報告する。その結果を表２に報告する。表２では、「ＣＳ」とは、比較試料を指す。
【０１７６】
比較試料４は、コロナ処理された単層インフレーションフィルムである（すなわち、ＣＳ４は積層されていない）。積層構造体ではないため、比較試料４の積層体ＣＯＦは測定しない。
【表２】
0006889287.tif 000009
【０１７７】
示されているように、接着層、ＰＥＴ基材層、ならびに（Ａ）エチレン系ポリマー（ＤＯＷＬＥＸ（商標）２０４５ＧおよびＬＤＰＥ）、および（Ｂ）１００℃以下の融点を有する不飽和一級脂肪酸アミド（エルカ酸アミド）（ＣＳ３）を含有し、（Ｃ）１００℃超の融点、および２００℃超の分解温度を有する二塩基性脂肪酸を含まないシーラント層を備える比較積層体は、０．３５の高い積層体ＣＯＦおよび０．２０の高いＣＯＦの変化を呈する。
【０１７８】
出願人は、驚くべきことに、接着層、ＰＥＴ基材層、ならびに（Ａ）エチレン系ポリマー（ＤＯＷＬＥＸ（商標）２０４５ＧおよびＬＤＰＥ）、（Ｂ）１００℃以下の融点を有する不飽和一級脂肪酸アミド（エルカ酸アミド）、ならびに（Ｃ）１００℃超の融点、および２００℃超の分解温度を有する二塩基性脂肪酸（コハク酸）を含有するシーラント層を備える積層体（Ｅｘ．１、２）は、０．３０未満の積層前ＣＯＦ、０．３０未満の積層体ＣＯＦ、および０．０１以下のＣＯＦの変化を有利に呈することを見出した。
【０１７９】
本開示は、本明細書に含まれる実施形態および例示に限定されず、実施形態の一部、および異なる実施形態の要素の組み合わせを含むこれらの実施形態の変更された形態を、以下の特許請求の範囲に該当するものとして含むことが、特に意図されている。